(57)【要約】有機ＥＬ素子をＵＶに直に曝すことなく、且つ効率よく、低アウトガス性及び防湿性を有する硬化物で封止することができる有機ＥＬ素子封止用組成物を提供する。  本発明の有機ＥＬ素子封止用組成物は、下記成分（Ａ）、成分（Ｂ）、及び成分（Ｃ）を含有する。成分（Ａ）：脂環エポキシ基、オキセタン環含有基、エピスルフィド基、及びビニルエーテル基から選択される１種又は２種以上の基を１分子中に２個以上有するカチオン硬化性化合物成分（Ｂ）：光カチオン重合開始剤成分（Ｃ）：グリコールウリル化合物【特許請求の範囲】
【請求項１】
下記成分（Ａ）、成分（Ｂ）、及び成分（Ｃ）を含有する有機エレクトロルミネッセンス素子封止用組成物。
成分（Ａ）：脂環エポキシ基、オキセタン環含有基、エピスルフィド基、及びビニルエーテル基から選択される１種又は２種以上の基を１分子中に２個以上有するカチオン硬化性化合物
成分（Ｂ）：光カチオン重合開始剤
成分（Ｃ）：グリコールウリル化合物
【請求項２】
成分（Ｃ）がグリシジル基もしくはアリル基を含有するグリコールウリル化合物である請求項１に記載の有機エレクトロルミネッセンス素子封止用組成物。
【請求項３】
成分（Ｂ）１重量部に対して、成分（Ｃ）を０．０５〜３重量部含有する請求項１又は２に記載の有機エレクトロルミネッセンス素子封止用組成物。
【請求項４】
さらに、下記成分（Ｄ）を含有する請求項１〜３の何れか１項に記載の有機エレクトロルミネッセンス素子封止用組成物。
成分（Ｄ）：グリシジルエーテル基を１分子中に１個以上有する化合物（成分（Ａ）に含まれる化合物を除く）
【請求項５】
さらに、平均粒子径が０．００１〜３０μｍの無機充填材を含有する請求項１〜４の何れか１項に記載の有機エレクトロルミネッセンス素子封止用組成物。
【請求項６】
さらに、下記導電性繊維被覆粒子を含有する請求項１〜５の何れか１項に記載の有機エレクトロルミネッセンス素子封止用組成物。
導電性繊維被覆粒子：粒子状物質と、該粒子状物質を被覆する繊維状の導電性物質とを含む導電性繊維被覆粒子
【請求項７】
トップ・エミッション型有機エレクトロルミネッセンス素子封止用である請求項１〜６の何れか１項に記載の有機エレクトロルミネッセンス素子封止用組成物。
【請求項８】
下記工程１及び２を経て有機エレクトロルミネッセンス素子を封止することを特徴とする有機エレクトロルミネッセンスデバイスの製造方法。
工程１：請求項１〜７の何れか１項に記載の有機エレクトロルミネッセンス素子封止用組成物からなる塗膜に、光照射を施す
工程２：有機エレクトロルミネッセンス素子を設置した基板の素子設置面に、工程１を経て得られた光照射後の塗膜を貼り合わせて加熱処理を施す
【請求項９】
請求項１〜７の何れか１項に記載の有機エレクトロルミネッセンス素子封止用組成物の硬化物を備えた有機エレクトロルミネッセンスデバイス。
【発明の詳細な説明】
【技術分野】
【０００１】
本発明は、有機ＥＬ素子を損傷すること無く封止することができ、有機ＥＬ素子を水分による劣化から保護することができる封止用組成物に関する。本願は、２０１５年１１月３０日に日本に出願した、特願２０１５−２３３３４９号の優先権を主張し、その内容をここに援用する。
【背景技術】
【０００２】
有機エレクトロルミネッセンス（以後、「有機ＥＬ」と称する場合がある）素子は、発光層を一対の対向電極で挟んだ構成を有し、一方の電極からは電子が注入され、他方の電極からは正孔が注入される。この注入された電子と正孔とが発光層内で再結合するときに発光が生ずる。前記有機ＥＬ素子を含む有機ＥＬデバイスは、耐衝撃性や視認性の高さと、発光色の多様性からフルカラーのフラットパネルディスプレーとして、又はＬＥＤに代わるものとして期待されている。有機ＥＬデバイスの光取り出し方式には、トップ・エミッション型とボトム・エミッション型の２種類があり、トップ・エミッション型は開口率が大きいため、光取り出し効率が優れている点で好ましい。【０００３】
しかし、有機ＥＬ素子は他の電子部品に比べて水分の影響を受けやすく、有機ＥＬ素子内に浸入した水分によって電極の酸化や有機物の変性等が引き起こされ、発光特性が著しく低下することが問題であった。この問題を解決する方法としては、有機ＥＬ素子の周りを封止用組成物の硬化物で封止（若しくは、被覆）する方法が知られている。【０００４】
前記封止方法としては、基板上に形成した有機ＥＬ素子の周りをＵＶ照射で硬化する封止用組成物で充填し、その後、前記封止用組成物を硬化させることにより封止する方法（１）や、リッド（蓋）に封止用組成物を塗布し、ＵＶを照射した後に有機ＥＬ素子を形成した基板に貼り合わせて封止する方法（２）が知られている。【０００５】
上記方法（１）は、有機ＥＬ素子がＵＶに直に曝されることにより発光特性が低下することが問題であった。その他、高コントラストを有する有機ＥＬデバイスを形成するためにカラーフィルターを有機ＥＬ素子の上部に配置する場合には、カラーフィルターによってＵＶが遮られるため封止用組成物の硬化が不十分となることが問題であった。【０００６】
一方、上記方法（２）では、有機ＥＬ素子がＵＶに直に曝されることにより発光特性が低下することは防止できるが、ＵＶ照射により封止用組成物の硬化が速やかに進行するため、貼り合わせ作業が遅滞すると貼り合わせが困難となり、歩留まりが低下することが問題であった。【０００７】
特許文献１には、エポキシ化合物と重合開始剤と硬化遅延剤としてクラウンエーテルやポリエーテル類を含有する封止用組成物は、ＵＶ照射後、ＵＶを遮断しても反応が進行して硬化が完了する特性を有するため、上記方法（２）において前記組成物を使用すれば、ＵＶによる有機ＥＬ素子の劣化を抑制しつつ、封止することができると記載されている。しかし、クラウンエーテルやポリエーテル類はカチオンにより分解されてアウトガスを発生し、そのアウトガスにより有機ＥＬ素子が劣化することが問題であった。
【先行技術文献】
【特許文献】
【０００８】
【特許文献１】特許第４３８４５０９号公報
【発明の概要】
【発明が解決しようとする課題】
【０００９】
従って、本発明の目的は、有機ＥＬ素子をＵＶに直に曝すことなく、且つ効率よく、低アウトガス性及び防湿性を有する硬化物で封止することができる有機ＥＬ素子封止用組成物を提供することにある。
本発明の他の目的は、有機ＥＬ素子をＵＶに直に曝すことなく、且つ効率よく、低アウトガス性、防湿性、及び導電性を有する硬化物で封止することができる有機ＥＬ素子封止用組成物を提供することにある。
【課題を解決するための手段】
【００１０】
本発明者は上記課題を解決するため鋭意検討した結果、光カチオン重合開始剤から発生するカチオンに対して弱塩基性にあたるグリコールウリル化合物は、ＵＶ照射することにより光カチオン重合開始剤から発生するカチオンをトラップしてカチオン重合の進行を抑制し、加熱処理を施すとカチオンを放出してカチオン重合を進行させる作用を有すること、前記グリコールウリル化合物はアウトガスの発生原因とはならないこと、グリコールウリル化合物を添加することにより封止用組成物の可使時間を自由にコントロールすることができ、該封止用組成物の塗膜にＵＶを照射し、その後有機ＥＬ素子に貼り合わせてから加熱処理を施すことにより、有機ＥＬ素子をＵＶに直に曝すことなく、且つ貼り合わせが困難となることなく封止することができ、歩留まりよく低アウトガス性及び防湿性を有する硬化物で有機ＥＬ素子を封止することができることを見いだした。
また、特定の導電性繊維被覆粒子を封止用組成物に添加すると、上記特徴に加え、導電性を有する硬化物で有機ＥＬ素子を封止することができることを見いだした。
本発明はこれらの知見に基づいて完成させたものである。【００１１】
すなわち、本発明は、下記成分（Ａ）、成分（Ｂ）、及び成分（Ｃ）を含有する有機エレクトロルミネッセンス素子封止用組成物を提供する。
成分（Ａ）：脂環エポキシ基、オキセタン環含有基、エピスルフィド基、及びビニルエーテル基から選択される１種又は２種以上の基を１分子中に２個以上有するカチオン硬化性化合物
成分（Ｂ）：光カチオン重合開始剤
成分（Ｃ）：グリコールウリル化合物【００１２】
本発明は、また、成分（Ｃ）がグリシジル基もしくはアリル基を含有するグリコールウリル化合物である前記の有機エレクトロルミネッセンス素子封止用組成物を提供する。【００１３】
本発明は、また、成分（Ｂ）１重量部に対して、成分（Ｃ）を０．０５〜３重量部含有する前記の有機エレクトロルミネッセンス素子封止用組成物を提供する。【００１４】
本発明は、また、さらに、下記成分（Ｄ）を含有する前記の有機エレクトロルミネッセンス素子封止用組成物を提供する。
成分（Ｄ）：グリシジルエーテル基を１分子中に１個以上有する化合物（成分（Ａ）に含まれる化合物を除く）【００１５】
本発明は、また、さらに、平均粒子径が０．００１〜３０μｍの無機充填材を含有する前記の有機エレクトロルミネッセンス素子封止用組成物を提供する。【００１６】
本発明は、また、さらに、下記導電性繊維被覆粒子を含有する前記の有機エレクトロルミネッセンス素子封止用組成物を提供する。
導電性繊維被覆粒子：粒子状物質と、該粒子状物質を被覆する繊維状の導電性物質とを含む導電性繊維被覆粒子【００１７】
本発明は、また、トップ・エミッション型有機エレクトロルミネッセンス素子封止用である前記の有機エレクトロルミネッセンス素子封止用組成物を提供する。【００１８】
本発明は、また、下記工程１及び２を経て有機エレクトロルミネッセンス素子を封止することを特徴とする有機エレクトロルミネッセンスデバイスの製造方法を提供する。
工程１：前記の有機エレクトロルミネッセンス素子封止用組成物からなる塗膜に、光照射を施す
工程２：素子を設置した基板の素子設置面に、工程１を経て得られた光照射後の塗膜を貼り合わせて加熱処理を施す【００１９】
本発明は、また、前記の有機エレクトロルミネッセンス素子封止用組成物の硬化物を備えた有機エレクトロルミネッセンスデバイスを提供する。【００２０】
すなわち、本発明は、以下に関する。
［１］  下記成分（Ａ）、成分（Ｂ）、及び成分（Ｃ）を含有する、有機エレクトロルミネッセンス素子封止用組成物。
成分（Ａ）：脂環エポキシ基、オキセタン環含有基、エピスルフィド基、及びビニルエーテル基から選択される１種又は２種以上の基を１分子中に２個以上有するカチオン硬化性化合物
成分（Ｂ）：光カチオン重合開始剤
成分（Ｃ）：グリコールウリル化合物
［２］  成分（Ａ）が、シクロヘキセンオキシド基を１分子中に２個以上有する化合物を含有する、［１］に記載の有機エレクトロルミネッセンス素子封止用組成物。
［３］  成分（Ａ）が、式（ａ）で表される化合物を含有する、［１］に記載の有機エレクトロルミネッセンス素子封止用組成物。
［４］  成分（Ａ）が、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、２，２−ビス（３，４−エポキシシクロヘキサン−１−イル）プロパン、及び１，２−ビス（３，４−エポキシシクロヘキサン−１−イル）エタンからなる群より選択される少なくとも１種の化合物を含有する、［１］に記載の有機エレクトロルミネッセンス素子封止用組成物。
［５］  成分（Ａ）が、４，４’−ビス［（３−エチル−３−オキセタニル）メトキシメチル］ビフェニル、１，４−ビス［（３−エチル−３−オキセタニルメトキシ）メチル］ベンゼン、ビス｛［１−エチル（３−オキセタニル）］メチル｝エーテル、４，４’−ビス［（３−エチル−３−オキセタニル）メトキシメチル］ビシクロヘキシル、１，４−ビス［（３−エチル−３−オキセタニル）メトキシメチル］シクロヘキサン、３−エチル−３｛［（３−エチルオキセタン−３−イル）メトキシ］メチル｝オキセタン、及びフェノールノボラック型オキセタンからなる群より選択される少なくとも１種の化合物を含有する、［１］〜［４］の何れか１つに記載の有機エレクトロルミネッセンス素子封止用組成物。
［６］  成分（Ａ）が、フルオレン骨格を有するエピスルフィド化合物を含有する、［１］〜［５］の何れか１つに記載の有機エレクトロルミネッセンス素子封止用組成物。
［７］  成分（Ａ）が、環状エーテル型ビニルエーテル化合物を含有する、［１］〜［６］の何れか１つに記載の有機エレクトロルミネッセンス素子封止用組成物。
［８］  封止用組成物に含まれるカチオン硬化性化合物全量（１００重量％）に占める成分（Ａ）の割合が３０〜８０重量％である、［１］〜［７］の何れか１つに記載の有機エレクトロルミネッセンス素子封止用組成物。
［９］  成分（Ｂ）の含有量が、封止用組成物に含まれるカチオン硬化性化合物１００重量部に対して０．０５〜４重量部である、［１］〜［８］の何れか１つに記載の有機エレクトロルミネッセンス素子封止用組成物。
［１０］  成分（Ｃ）が、式（ｃ）で表される化合物である、［１］〜［９］の何れか１つに記載の有機エレクトロルミネッセンス素子封止用組成物。
［１１］  成分（Ｃ）がグリシジル基もしくはアリル基を含有するグリコールウリル化合物である、［１］〜［９］の何れか１つに記載の有機エレクトロルミネッセンス素子封止用組成物。
［１２］  成分（Ｂ）１重量部に対して、成分（Ｃ）を０．０５〜３重量部含有する、［１］〜［１１］の何れか１つに記載の有機エレクトロルミネッセンス素子封止用組成物。
［１３］  さらに、下記成分（Ｄ）を含有する、［１］〜［１２］の何れか１つに記載の有機エレクトロルミネッセンス素子封止用組成物。
成分（Ｄ）：グリシジルエーテル基を１分子中に１個以上有する化合物（成分（Ａ）に含まれる化合物を除く）
［１４］  封止用組成物に含まれるカチオン硬化性化合物全量（１００重量％）に占める成分（Ｄ）の割合が２０〜７０重量％である、［１］〜［１３］の何れか１つに記載の有機エレクトロルミネッセンス素子封止用組成物。
［１５］  封止用組成物に含まれるカチオン硬化性化合物全量（１００重量％）に占める成分（Ａ）と成分（Ｄ）の合計量の占める割合が７０重量％以上である、［１］〜［１４］の何れか１つに記載の有機エレクトロルミネッセンス素子封止用組成物。
［１６］  さらに、平均粒子径が０．００１〜３０μｍの無機充填材を含有する、［１］〜［１５］の何れか１つに記載の有機エレクトロルミネッセンス素子封止用組成物。
［１７］  さらに、下記導電性繊維被覆粒子を含有する、［１］〜［１６］の何れか１つに記載の有機エレクトロルミネッセンス素子封止用組成物。
導電性繊維被覆粒子：粒子状物質と、該粒子状物質を被覆する繊維状の導電性物質とを含む導電性繊維被覆粒子
［１８］  トップ・エミッション型有機エレクトロルミネッセンス素子封止用である、［１］〜［１７］の何れか１つに記載の有機エレクトロルミネッセンス素子封止用組成物。
［１９］  粘度（２５℃、せん断速度：２０（１／ｓ））が１０〜１００００ｍＰａ・ｓである、［１］〜［１８］の何れか１つに記載の有機エレクトロルミネッセンス素子封止用組成物。
［２０］  紫外線を照射（照射量：２０００ｍＪ／ｃｍ２）直後から照射後３０分までの粘度上昇度が１．５倍以下である、［１］〜［１９］の何れか１つに記載の有機エレクトロルミネッセンス素子封止用組成物。
［２１］  下記工程１及び２を経て有機エレクトロルミネッセンス素子を封止することを特徴とする有機エレクトロルミネッセンスデバイスの製造方法。
工程１：［１］〜［２０］の何れか１つに記載の有機エレクトロルミネッセンス素子封止用組成物からなる塗膜に、光照射を施す
工程２：有機エレクトロルミネッセンス素子を設置した基板の素子設置面に、工程１を経て得られた光照射後の塗膜を貼り合わせて加熱処理を施す
［２２］  ［１］〜［２０］の何れか１つに記載の有機エレクトロルミネッセンス素子封止用組成物の硬化物を備えた有機エレクトロルミネッセンスデバイス。
［２３］  前記硬化物（厚さ：１００μｍ）の透湿量が１５０ｇ／ｍ２・ｄａｙ・ａｔｍ以下である、［２２］に記載の有機エレクトロルミネッセンスデバイス。
【発明の効果】
【００２１】
本発明の有機ＥＬ素子封止用組成物は上記構成を有するため、塗膜にＵＶを照射しても加熱処理を施すまでは硬化の進行を抑制することができ、たとえ貼り合わせ作業の進行が滞っても接着性が失われて貼り合わせが困難となることが無い。そして、貼り合わせ後に加熱処理を施すことにより硬化を進行させることができ、有機ＥＬ素子をＵＶに直に曝すことなく封止することができる。また、本発明の有機ＥＬ素子封止用組成物は、防湿性を有すると共に低アウトガス性の硬化物を形成することができ、水分やアウトガスによる有機ＥＬ素子の劣化を防止することができる。更に、本発明の有機ＥＬ素子封止用組成物が導電性繊維被覆粒子を含有する場合は、導電性をも兼ね備えた硬化物を形成することができる。
そのため、本発明の有機ＥＬ素子封止用組成物や本発明の有機ＥＬ素子封止用組成物から成るシート又はフィルムは、トップ・エミッション型有機ＥＬ素子の封止用途に好適に使用することができる。
また、本発明の有機ＥＬ素子封止用組成物や本発明の有機ＥＬ素子封止用組成物から成るシート又はフィルムで封止された有機ＥＬデバイスは、優れた発光特性を有し、長寿命で信頼性が高い。
【図面の簡単な説明】
【００２２】
【図１】本発明における導電性繊維被覆粒子の走査型電子顕微鏡像（ＳＥＭ像）の一例である。
【図２】本発明の有機ＥＬ素子封止用組成物を使用した有機ＥＬデバイスの製造方法の一例を示す概略図である。
【発明を実施するための形態】
【００２３】
［有機ＥＬ素子封止用組成物］
本発明の有機ＥＬ素子封止用組成物（以後、「封止用組成物」と称する場合がある）は、下記成分（Ａ）、成分（Ｂ）、及び成分（Ｃ）を含有する。
成分（Ａ）：脂環エポキシ基、オキセタン環含有基、エピスルフィド基、及びビニルエーテル基から選択される１種又は２種以上の基を１分子中に２個以上有するカチオン硬化性化合物
成分（Ｂ）：光カチオン重合開始剤
成分（Ｃ）：グリコールウリル化合物
【００２４】
（成分（Ａ））
本発明の成分（Ａ）は、脂環エポキシ基（脂環を構成する隣接する２つの炭素原子と酸素原子とで構成されるエポキシ基、例えばシクロヘキセンオキシド基等）、オキセタン環含有基、エピスルフィド基、及びビニルエーテル基から選択される１種又は２種以上の基を１分子中に２個以上有するカチオン硬化性化合物である。成分（Ｃ）に含まれる化合物は除く。
【００２５】
前記脂環エポキシ基を１分子中に２個以上有する化合物（以後、「脂環式エポキシ化合物」と称する場合がある）としては、下記式（ａ）で表される化合物を挙げることができる。
【００２６】
【化１】
2017094809.tif 000002
【００２７】
上記式（ａ）中、Ｒ１〜Ｒ１８は同一又は異なって、水素原子、ハロゲン原子、酸素原子若しくはハロゲン原子を含んでいてもよい炭化水素基、又は置換基を有していてもよいアルコキシ基を示す。
【００２８】
Ｒ１〜Ｒ１８におけるハロゲン原子としては、例えば、フッ素原子、塩素原子、臭素原子、ヨウ素原子等を挙げることができる。
【００２９】
Ｒ１〜Ｒ１８における炭化水素基としては、例えば、脂肪族炭化水素基、脂環式炭化水素基、芳香族炭化水素基、及びこれらが２以上結合した基を挙げることができる。
【００３０】
上記脂肪族炭化水素基としては、例えば、メチル、エチル、プロピル、イソプロピル、ブチル、ヘキシル、オクチル、イソオクチル、デシル、ドデシル基等のＣ１−２０アルキル基（好ましくはＣ１−１０アルキル基、特に好ましくはＣ１−４アルキル基）；ビニル、アリル、メタリル、１−プロペニル、イソプロペニル、１−ブテニル、２−ブテニル、３−ブテニル、１−ペンテニル、２−ペンテニル、３−ペンテニル、４−ペンテニル、５−ヘキセニル基等のＣ２−２０アルケニル基（好ましくはＣ２−１０アルケニル基、特に好ましくはＣ２−４アルケニル基）；エチニル、プロピニル基等のＣ２−２０アルキニル基（好ましくはＣ２−１０アルキニル基、特に好ましくはＣ２−４アルキニル基）等を挙げることができる。
【００３１】
上記脂環式炭化水素基としては、例えば、シクロプロピル、シクロブチル、シクロペンチル、シクロヘキシル、シクロドデシル基等のＣ３−１２シクロアルキル基；シクロヘキセニル基等のＣ３−１２シクロアルケニル基；ビシクロヘプタニル、ビシクロヘプテニル基等のＣ４−１５架橋環式炭化水素基等を挙げることができる。
【００３２】
上記芳香族炭化水素基としては、例えば、フェニル、ナフチル基等のＣ６−１４アリール基（好ましくはＣ６−１０アリール基）等を挙げることができる。
【００３３】
また、上述の脂肪族炭化水素基、脂環式炭化水素基、及び芳香族炭化水素基から選択される基が２以上結合した基としては、例えば、シクロヘキシルメチル基等のＣ３−１２シクロアルキル置換Ｃ１−２０アルキル基；メチルシクロヘキシル基等のＣ１−２０アルキル置換Ｃ３−１２シクロアルキル基；ベンジル基、フェネチル基等のＣ７−１８アラルキル基（特に、Ｃ７−１０アラルキル基）；シンナミル基等のＣ６−１４アリール置換Ｃ２−２０アルケニル基；トリル基等のＣ１−２０アルキル置換Ｃ６−１４アリール基；スチリル基等のＣ２−２０アルケニル置換Ｃ６−１４アリール基等を挙げることができる。
【００３４】
Ｒ１〜Ｒ１８における酸素原子若しくはハロゲン原子を含んでいてもよい炭化水素基としては、上述の炭化水素基における少なくとも１つの水素原子が、酸素原子を有する基又はハロゲン原子で置換された基等を挙げることができる。上記酸素原子を有する基としては、例えば、ヒドロキシル基；ヒドロパーオキシ基；メトキシ、エトキシ、プロポキシ、イソプロピルオキシ、ブトキシ、イソブチルオキシ基等のＣ１−１０アルコキシ基；アリルオキシ基等のＣ２−１０アルケニルオキシ基；Ｃ１−１０アルキル基、Ｃ２−１０アルケニル基、ハロゲン原子、及びＣ１−１０アルコキシ基から選択される置換基を有していてもよいＣ６−１４アリールオキシ基（例えば、トリルオキシ、ナフチルオキシ基等）；ベンジルオキシ、フェネチルオキシ基等のＣ７−１８アラルキルオキシ基；アセチルオキシ、プロピオニルオキシ、（メタ）アクリロイルオキシ、ベンゾイルオキシ基等のＣ１−１０アシルオキシ基；メトキシカルボニル、エトキシカルボニル、プロポキシカルボニル、ブトキシカルボニル基等のＣ１−１０アルコキシカルボニル基；Ｃ１−１０アルキル基、Ｃ２−１０アルケニル基、ハロゲン原子、及びＣ１−１０アルコキシ基から選択される置換基を有していてもよいＣ６−１４アリールオキシカルボニル基（例えば、フェノキシカルボニル、トリルオキシカルボニル、ナフチルオキシカルボニル基等）；ベンジルオキシカルボニル基等のＣ７−１８アラルキルオキシカルボニル基；グリシジルオキシ基等のエポキシ基含有基；エチルオキセタニルオキシ基等のオキセタニル基含有基；アセチル、プロピオニル、ベンゾイル基等のＣ１−１０アシル基；イソシアナート基；スルホ基；カルバモイル基；オキソ基；これらの２以上が単結合又はＣ１−１０アルキレン基等を介して結合した基等を挙げることができる。
【００３５】
Ｒ１〜Ｒ１８におけるアルコキシ基としては、例えば、メトキシ、エトキシ、プロポキシ、イソプロピルオキシ、ブトキシ、イソブチルオキシ基等のＣ１−１０アルコキシ基を挙げることができる。
【００３６】
前記アルコキシ基が有していてもよい置換基としては、例えば、ハロゲン原子、ヒドロキシル基、Ｃ１−１０アルコキシ基、Ｃ２−１０アルケニルオキシ基、Ｃ６−１４アリールオキシ基、Ｃ１−１０アシルオキシ基、メルカプト基、Ｃ１−１０アルキルチオ基、Ｃ２−１０アルケニルチオ基、Ｃ６−１４アリールチオ基、Ｃ７−１８アラルキルチオ基、カルボキシル基、Ｃ１−１０アルコキシカルボニル基、Ｃ６−１４アリールオキシカルボニル基、Ｃ７−１８アラルキルオキシカルボニル基、アミノ基、モノ又はジＣ１−１０アルキルアミノ基、Ｃ１−１０アシルアミノ基、エポキシ基含有基、オキセタニル基含有基、Ｃ１−１０アシル基、オキソ基、及びこれらの２以上が単結合又はＣ１−１０アルキレン基等を介して結合した基等を挙げることができる。
【００３７】
上記式（ａ）中、Ｘは単結合又は連接基（１以上の原子を有する二価の基）を示す。上記連接基としては、例えば、二価の炭化水素基、炭素−炭素二重結合の一部又は全部がエポキシ化されたアルケニレン基、カルボニル基、エーテル結合、エステル結合、カーボネート基、アミド基、及びこれらが複数個連接した基等を挙げることができる。
【００３８】
上記二価の炭化水素基としては、例えば、炭素数１〜１８の直鎖状又は分岐鎖状のアルキレン基、炭素数３〜１８の二価の脂環式炭化水素基等を挙げることができる。炭素数１〜１８の直鎖状又は分岐鎖状のアルキレン基としては、例えば、メチレン基、メチルメチレン基、ジメチルメチレン基、エチレン基、プロピレン基、トリメチレン基等を挙げることができる。炭素数３〜１８の二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）等を挙げることができる。
【００３９】
上記炭素−炭素二重結合の一部又は全部がエポキシ化されたアルケニレン基（「エポキシ化アルケニレン基」と称する場合がある）におけるアルケニレン基としては、例えば、ビニレン基、プロペニレン基、１−ブテニレン基、２−ブテニレン基、ブタジエニレン基、ペンテニレン基、ヘキセニレン基、ヘプテニレン基、オクテニレン基等の炭素数２〜８の直鎖又は分岐鎖状のアルケニレン基等が挙げられる。特に、上記エポキシ化アルケニレン基としては、炭素−炭素二重結合の全部がエポキシ化されたアルケニレン基が好ましく、より好ましくは炭素−炭素二重結合の全部がエポキシ化された炭素数２〜４のアルケニレン基である。
【００４０】
上記連接基Ｘとしては、特に、酸素原子を含有する連接基が好ましく、具体的には、−ＣＯ−、−Ｏ−ＣＯ−Ｏ−、−ＣＯＯ−、−Ｏ−、−ＣＯＮＨ−；これらの基が複数個連接した基；これらの基の１又は２以上と上記二価の炭化水素基の１又は２以上とが連接した基等を挙げることができる。
【００４１】
上記式（ａ）で表される脂環式エポキシ化合物の代表的な例としては、例えば、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、２，２−ビス（３，４−エポキシシクロヘキサン−１−イル）プロパン、１，２−ビス（３，４−エポキシシクロヘキサン−１−イル）エタンや、下記式（１）〜（１０）で表される化合物等を挙げることができる。尚、下記式（５）中のＬは炭素数１〜８のアルキレン基であり、なかでも炭素数１〜３の直鎖状又は分岐鎖状のアルキレン基が好ましい。下記式（５）、（７）、（９）、（１０）中のｎ１〜ｎ８は、同一又は異なって１〜３０の整数を表す。
【化２】
2017094809.tif 000003
【化３】
2017094809.tif 000004
【００４２】
脂環式エポキシ化合物としては、なかでも、封止用組成物の硬化性、耐熱性（ガラス転移温度）、低収縮性、低線膨張性の観点から、（３，４，３’，４’−ジエポキシ）ビシクロヘキシル及び／又はビス（３，４−エポキシシクロヘキシルメチル）エーテルを使用することが好ましい。硬化物の防湿性の観点からは、特に（３，４，３’，４’−ジエポキシ）ビシクロヘキシルが好ましい。
【００４３】
前記オキセタン環含有基を１分子中に２個以上有する化合物（以後、「オキセタン化合物」と称する場合がある）としては、例えば、４，４’−ビス［（３−エチル−３−オキセタニル）メトキシメチル］ビフェニル、１，４−ビス［（３−エチル−３−オキセタニルメトキシ）メチル］ベンゼン、ビス｛［１−エチル（３−オキセタニル）］メチル｝エーテル、４，４’−ビス［（３−エチル−３−オキセタニル）メトキシメチル］ビシクロヘキシル、１，４−ビス［（３−エチル−３−オキセタニル）メトキシメチル］シクロヘキサン、３−エチル−３｛［（３−エチルオキセタン−３−イル）メトキシ］メチル｝オキセタン、フェノールノボラック型オキセタン等を挙げることができる。例えば、商品名「ＥＴＥＲＮＡＣＯＬＬ  ＯＸＢＰ」（宇部興産（株）製）等の市販品を使用することができる。
【００４４】
前記エピスルフィド基を１分子中に２個以上有する化合物としては、例えば、１，３−ビス（β−エピチオプロピルチオ）シクロヘキサン、１，３−ビス（β−エピチオプロピルチオメチル）シクロヘキサン、ビス［４−（β−エピチオプロピルチオ）シクロヘキシル］メタン、２，２−ビス［４−（β−エピチオプロピルチオ）シクロヘキシル］プロパン、ビス［４−（β−エピチオプロピルチオ）シクロヘキシル］スルフィド、２，５−ビス（β−エピチオプロピルチオ）−１，４−ジチアン、２，５−ビス（β−エピチオプロピルチオエチルチオメチル）−１，４−ジチアン等の脂環を有するエピスルフィド化合物；１，３−ビス（β−エピチオプロピルチオ）ベンゼン、１，３−ビス（β−エピチオプロピルチオメチル）ベンゼン、ビス［４−（β−エピチオプロピルチオ）フェニル］メタン、２，２−ビス［４−（β−エピチオプロピルチオ）フェニル］プロパン、ビス［４−（β−エピチオプロピルチオ）フェニル］スルフィド、ビス［４−（β−エピチオプロピルチオ）フェニル］スルフィン、４，４−ビス（β−エピチオプロピルチオ）ビフェニル等の芳香環を有するエピスルフィド化合物；２−（２−β−エピチオプロピルチオエチルチオ）−１，３−ビス（β−エピチオプロピルチオ）プロパン、１，２−ビス［（２−β−エピチオプロピルチオエチル）チオ］−３−（β−エピチオプロピルチオ）プロパン、テトラキス（β−エピチオプロピルチオメチル）メタン、１，１，１−トリス（β−エピチオプロピルチオメチル）プロパン等のアルキルスルフィド型エピスルフィド化合物；９，９−ビス｛４−［２−（２，３−エピチオプロポキシ）エトキシ］フェニル｝フルオレン、９，９−ビス｛４−［２−（２，３−エピチオプロポキシ）エトキシ］−３−メチルフェニル｝フルオレン、９，９−ビス｛４−［２−（２，３−エピチオプロポキシ）エトキシ］−３，５−ジメチルフェニル｝フルオレン、９，９−ビス｛４−［２−（２，３−エピチオプロポキシ）エトキシ］−３−フェニルフェニル｝フルオレン、９，９−ビス｛６−［２−（２，３−エピチオプロポキシ）エトキシ］−２−ナフチル｝フルオレン、９，９−ビス｛５−［２−（２，３−エピチオプロポキシ）エトキシ］−１−ナフチル｝フルオレン等のフルオレン骨格を有するエピスルフィド化合物等を挙げることができる。
【００４５】
前記ビニルエーテル基を１分子中に２個以上有する化合物（以後、「ビニルエーテル化合物」と称する場合がある）としては、例えば、イソソルバイドジビニルエーテル、オキシノルボルネンジビニルエーテル等の環状エーテル型ビニルエーテル化合物（オキシラン環、オキセタン環、オキソラン環等の環状エーテル基を有するビニルエーテル化合物）；ハイドロキノンジビニルエーテル等のアリールジビニルエーテル化合物；１，４−ブタンジオールジビニルエーテル等の鎖状炭化水素基を有するビニルエーテル化合物；トリエチレングリコールジビニルエーテル等の鎖状エーテル型ビニルエーテル化合物；シクロヘキサンジビニルエーテル、シクロヘキサンジメタノールジビニルエーテル等の環状炭化水素基を有するビニルエーテル化合物を挙げることができる。
【００４６】
成分（Ａ）は、１種を単独で、又は２種以上を組み合わせて使用することができる。本発明の封止用組成物に含まれるカチオン硬化性化合物全量（１００重量％）に占める成分（Ａ）の割合は、例えば３０〜８０重量％程度、好ましくは４０〜６０重量％である。成分（Ａ）を上記範囲で含有すると、硬化の遅延を所望する間は硬化の進行を抑制することができ、加熱処理を施した後は速やかに硬化することができる点で好ましい。成分（Ａ）の含有量が上記範囲を下回ると、加熱処理を施しても十分な硬化速度が得難くなる傾向がある。一方、成分（Ａ）の含有量が上記範囲を上回ると、十分な硬化遅延効果が得難くなる傾向がある。
【００４７】
（成分（Ｂ））
本発明の成分（Ｂ）は光の照射によってカチオン種を発生してカチオン硬化性化合物の硬化反応を開始させる光カチオン重合開始剤である。光カチオン重合開始剤は、光を吸収するカチオン部と酸の発生源となるアニオン部からなる。
【００４８】
本発明の光カチオン重合開始剤としては、例えば、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、臭素塩系化合物等を挙げることができる。なかでも、スルホニウム塩系化合物を使用することが、硬化性に優れた硬化物を形成することができる点で好ましい。
【００４９】
スルホニウム塩系化合物のカチオン部としては、例えば、トリフェニルスルホニウムイオン、ジフェニル［４−（フェニルチオ）フェニル］スルホニウムイオン、トリ−ｐ−トリルスルホニウムイオン等のアリールスルホニウムイオン（特に、トリアリールスルホニウムイオン）を挙げることができる。
【００５０】
光カチオン重合開始剤のアニオン部としては、例えば、ＢＦ４−、Ｂ（Ｃ６Ｆ５）４−、ＰＦ６−、［（Ｒｆ）ｎＰＦ６−ｎ］−（Ｒｆ：水素原子の８０％以上がフッ素原子で置換されたアルキル基、ｎ：１〜５の整数）、ＡｓＦ６−、ＳｂＦ６−、ＳｂＦ５ＯＨ−等を挙げることができる。
【００５１】
本発明の光カチオン重合開始剤としては、例えば、４−（４−ビフェニリルチオ）フェニル−４−ビフェニリルフェニルスルホニウム  テトラキス（ペンタフルオロフェニル）ボレート、４−（４−ビフェニリルチオ）フェニル−４−ビフェニリルフェニルスルホニウム  ヘキサフルオロアンチモネート、ジフェニル［４−（フェニルチオ）フェニル］スルホニウム  テトラキス（ペンタフルオロフェニル）ボレート、ジフェニル［４−（フェニルチオ）フェニル］スルホニウム  ヘキサフルオロホスフェート、ジフェニル［４−（フェニルチオ）フェニル］スルホニウム  トリス（ペンタフルオロエチル）トリフルオロホスフェート、４−（４−ビフェニリルチオ）フェニル−４−ビフェニリルフェニルスルホニウム  トリス（ペンタフルオロエチル）トリフルオロホスフェート、商品名「サイラキュアＵＶＩ−６９７０」、「サイラキュアＵＶＩ−６９７４」、「サイラキュアＵＶＩ−６９９０」、「サイラキュアＵＶＩ−９５０」（以上、米国ユニオンカーバイド社製）、「イルガキュア２５０」、「イルガキュア２６１」、「イルガキュア２６４」（以上、ＢＡＳＦ社製）、「オプトマーＳＰ−１５０」、「オプトマーＳＰ−１５１」、「オプトマーＳＰ−１７０」、「オプトマーＳＰ−１７１」（以上、（株）ＡＤＥＫＡ製）、「ＣＧ−２４−６１」（チバ・ジャパン社製）、「ＤＡＩＣＡＴ  ＩＩ」（（株）ダイセル製）、「ＵＶＡＣ１５９０」、「ＵＶＡＣ１５９１」（以上、ダイセル・サイテック（株）製）、「ＣＩ−２０６４」、「ＣＩ−２６３９」、「ＣＩ−２６２４」、「ＣＩ−２４８１」、「ＣＩ−２７３４」、「ＣＩ−２８５５」、「ＣＩ−２８２３」、「ＣＩ−２７５８」、「ＣＩＴ−１６８２」（以上、日本曹達（株）製）、「ＰＩ−２０７４」（ローディア社製、テトラキス（ペンタフルオロフェニルボレート）  トルイルクミルヨードニウム塩）、「ＦＦＣ５０９」（３Ｍ社製）、「ＢＢＩ−１０２」、「ＢＢＩ−１０１」、「ＢＢＩ−１０３」、「ＭＰＩ−１０３」、「ＴＰＳ−１０３」、「ＭＤＳ−１０３」、「ＤＴＳ−１０３」、「ＮＡＴ−１０３」、「ＮＤＳ−１０３」（以上、ミドリ化学（株）製）、「ＣＤ−１０１０」、「ＣＤ−１０１１」、「ＣＤ−１０１２」（米国、Ｓａｒｔｏｍｅｒ社製）、「ＣＰＩ−１００Ｐ」、「ＣＰＩ−１０１Ａ」（以上、サンアプロ（株）製）等を挙げることができる。これらは１種を単独で、又は２種以上を組み合わせて使用することができる。
【００５２】
成分（Ｂ）の使用量（配合量）は本発明の封止用組成物に含まれるカチオン硬化性化合物（２種以上含有する場合はその総量）１００重量部に対して、例えば０．０５〜４重量部程度、好ましくは０．２〜２重量部である。
【００５３】
（成分（Ｃ））
本発明の封止用組成物は、成分（Ｃ）としてグリコールウリル化合物を含有する。グリコールウリル化合物は光カチオン重合開始剤から発生するカチオンに対して弱塩基性を示すため、光照射を施すことにより光カチオン重合開始剤から発生したカチオンをトラップする作用を有し、光照射後は、加熱処理を施すまでは硬化の進行を抑制することができる。すなわち、硬化遅延効果を発揮する。また、光照射後に加熱処理を施すことによりトラップしたカチオンを放出し、封止用組成物の硬化を進行させる働きを有する。そのため、加熱処理を施すタイミングを調整することにより硬化の開始をコントロールすることができ、貼り合わせ作業の遅滞により貼り合わせが困難となる事態が発生することを防止することができる。グリコールウリル化合物は、１種を単独で、又は２種以上を組み合わせて使用することができる。
【００５４】
本発明におけるグリコールウリル化合物としては、例えば、下記式（ｃ）で表される化合物を挙げることができる。
【化４】
2017094809.tif 000005
【００５５】
上記式（ｃ）中、Ｒａ、Ｒｂ、Ｒｃ、Ｒｄは、同一又は異なって、水素原子、炭化水素基、複素環式基、及び炭化水素基と複素環式基から選択される２個以上の基が単結合又は連結基を介して結合した基を示す。
【００５６】
前記連結基としては、例えば、二価の炭化水素基、炭素−炭素二重結合の一部又は全部がエポキシ化されたアルケニレン基、カルボニル基、エーテル結合、エステル結合、カーボネート基、アミド基、及びこれらが複数個連結した基等が挙げられる。
【００５７】
前記炭化水素基には、脂肪族炭化水素基、脂環式炭化水素基、及び芳香族炭化水素基、及びこれらが単結合を介して結合した基が含まれる。
【００５８】
前記脂肪族炭化水素基としては、Ｃ１−２０脂肪族炭化水素基が好ましく、例えば、Ｃ１−２０（好ましくはＣ１−１０、特に好ましくはＣ１−３）程度のアルキル基；ビニル基、アリル基等のＣ２−２０（好ましくはＣ２−１０、特に好ましくはＣ２−３）程度のアルケニル基；Ｃ２−２０（好ましくはＣ２−１０、特に好ましくはＣ２−３）程度のアルキニル基等を挙げることができる。
【００５９】
前記脂環式炭化水素基としては、Ｃ３−２０脂環式炭化水素基が好ましく、例えば、シクロペンチル基、シクロヘキシル基等のＣ３−２０（好ましくはＣ３−１５、特に好ましくはＣ５−８）程度のシクロアルキル基；シクロペンテニル基、シクロヘキセニル基等のＣ３−２０（好ましくはＣ３−１５、特に好ましくはＣ５−８）程度のシクロアルケニル基；ノルボルニル基等の橋かけ環式炭化水素基等を挙げることができる。
【００６０】
前記芳香族炭化水素基としては、Ｃ６−１４（特に、Ｃ６−１０）芳香族炭化水素基が好ましく、例えば、フェニル基等を挙げることができる。
【００６１】
前記複素環式基を構成する複素環には、芳香族性複素環及び非芳香族性複素環が含まれる。このような複素環としては、環を構成する原子に炭素原子と少なくとも１種のヘテロ原子（例えば、酸素原子、イオウ原子、窒素原子等）を有する３〜１０員環（好ましくは３〜６員環）、及びこれらの縮合環を挙げることができる。具体的には、ヘテロ原子として酸素原子を含む複素環（例えば、オキシラン環、オキセタン環、フラン環、モルホリン環等）、ヘテロ原子としてイオウ原子を含む複素環（例えば、チオフェン環、チアゾール環等）、ヘテロ原子として窒素原子を含む複素環（例えば、ピロール環、ピロリジン環、ピラゾール環、イミダゾール環、トリアゾール環、イソシアヌル環、ピリジン環、ピリダジン環、ピリミジン環、ピラジン環、ピペリジン環、ピペラジン環等、インドール環、インドリン環、キノリン環、アクリジン環、ナフチリジン環、キナゾリン環、プリン環等）等を挙げることができる。複素環式基は前記複素環の構造式から１個の水素原子を除いた基である。
【００６２】
前記炭化水素基と複素環式基から選択される２個以上の基が結合した基としては、例えば、グリシジル基等を挙げることができる。
【００６３】
上記炭化水素基、複素環式基、及びこれらから選択される２個以上の基が結合した基は、種々の置換基［ハロゲン原子、オキソ基、ヒドロキシル基、置換オキシ基（例えば、Ｃ１−４アルコキシ基、Ｃ６−１０アリールオキシ基、Ｃ７−１６アラルキルオキシ基、Ｃ１−４アシルオキシ基等）、カルボキシル基、置換オキシカルボニル基（例えば、Ｃ１−４アルコキシカルボニル基、Ｃ６−１０アリールオキシカルボニル基、Ｃ７−１６アラルキルオキシカルボニル基等）、置換又は無置換カルバモイル基（例えば、カルバモイル、Ｃ１−４アルキル置換カルバモイル、Ｃ６−１０アリール置換カルバモイル基）、シアノ基、ニトロ基、スルホ基、メルカプト基等］を有していてもよい。また、脂環式炭化水素基や芳香族炭化水素基の環には芳香族性又は非芳香属性の複素環が縮合していてもよい。
【００６４】
前記Ｒａ、Ｒｂ、Ｒｃ、Ｒｄとしては、なかでも、水素原子、又はカチオン硬化性基との反応性を有する基（以後、「反応性基」と称する場合がある）を含有する基であることが好ましい。前記カチオン硬化性基には、成分（Ａ）における脂環エポキシ基、オキセタン環含有基、エピスルフィド基、ビニルエーテル基、及び後述の成分（Ｄ）における他のエポキシ基、ビニル基、アリル基が含まれる。本発明においては、特に前記Ｒａ、Ｒｂ、Ｒｃ、Ｒｄの２個以上（特に、４個）が反応性基を含有する基（特に、グリシジル基又はアリル基）であることが好ましい。
【００６５】
本発明におけるグリコールウリル化合物としては、なかでも、グリシジル基又アリル基を有するグリコールウリル化合物が好ましく、特に、式（ｃ）中のＲａ、Ｒｂ、Ｒｃ、Ｒｄの２個以上（特に、４個）がグリシジル基及び／又はアリル基である多官能グリコールウリル化合物が好ましい。
【００６６】
グリコールウリル化合物として、例えば、グリシジル基を有するグリコールウリル化合物は、グリコールウリルにエピクロルヒドリンを反応させることによって製造することができる。本発明においては、例えば、商品名「ＴＡ−Ｇ」、「ＴＧ−Ｇ」（以上、四国化成工業（株）製）等の市販品を使用することもできる。
【００６７】
成分（Ｃ）の使用量（配合量）は、本発明の封止用組成物に含まれる成分（Ｂ）（２種以上含有する場合はその総量）１重量部に対して、例えば０．０５〜３重量部であり、上限は、好ましくは２．５重量部、特に好ましくは２．０重量部、最も好ましくは１．５重量部である。下限は、好ましくは０．１重量部、特に好ましくは０．３重量部、最も好ましくは０．５重量部、とりわけ好ましくは０．８重量部である。成分（Ｃ）を上記範囲で含有することが、十分な硬化遅延効果を得ることができる点で好ましい。成分（Ｃ）の含有量が上記範囲を下回ると、十分な硬化遅延効果が得難くなる傾向がある。一方、成分（Ｃ）の含有量が上記範囲を上回ると、加熱処理を施しても十分な硬化速度が得られ難くなる傾向があり、硬化不良を生じる場合がある。
【００６８】
（成分（Ｄ））
本発明の封止用組成物は、成分（Ｄ）として、上記成分（Ａ）以外のカチオン硬化性化合物を１種又は２種以上含んでいてもよい。
【００６９】
上記成分（Ａ）以外のカチオン硬化性化合物としては、例えば、成分（Ａ）以外のエポキシ基を有する化合物（以後、「他のエポキシ化合物」と称する場合がある）、ビニル基を有する化合物、アリル基を有する化合物等を挙げることができる。
【００７０】
前記他のエポキシ化合物には、脂環にエポキシ基が直接単結合で結合している化合物、グリシジルエーテル系エポキシ化合物、グリシジルエステル系エポキシ化合物、グリシジルアミン系エポキシ化合物等が含まれる。
【００７１】
上記脂環にエポキシ基が直接単結合で結合した化合物としては、例えば、２，２−ビス（ヒドロキシメチル）−１−ブタノールの１，２−エポキシ−４−（２−オキシラニル）シクロヘキサン付加物（商品名「ＥＨＰＥ３１５０」、（株）ダイセル製）等を挙げることができる。
【００７２】
上記グリシジルエーテル系エポキシ化合物としては、例えば、１，６−ヘキサンジオール−ジグリシジルエーテル、トリメチロールプロパン−トリグリシジルエーテル等の脂肪族多価アルコールにエピクロルヒドリンを反応させて得られる脂肪族グリシジルエーテル系エポキシ化合物；ビスフェノールＡ型エポキシ化合物、ビスフェノールＦ型エポキシ化合物、ビスフェノールＥ型エポキシ化合物、ｏ−フェニルフェノールグリシジルエーテル、ビフェノール型エポキシ化合物、フェノールノボラック型エポキシ化合物、クレゾールノボラック型エポキシ化合物、ビスフェノールＡのクレゾールノボラック型エポキシ化合物、ナフタレン型エポキシ化合物、トリスフェノールメタン型エポキシ化合物等の芳香族グリシジルエーテル系エポキシ化合物；水素化ビスフェノールＡ型エポキシ化合物（２，２−ビス［４−（２，３−エポキシプロポキシ）シクロヘキシル］プロパン、２，２−ビス［３，５−ジメチル−４−（２，３−エポキシプロポキシ）シクロヘキシル］プロパン、及びこれらの多量体等のビスフェノールＡ型エポキシ化合物を水素化した化合物）、水素化ビスフェノールＦ型エポキシ化合物（ビス［ｏ，ｏ−（２，３−エポキシプロポキシ）シクロヘキシル］メタン、ビス［ｏ，ｐ−（２，３−エポキシプロポキシ）シクロヘキシル］メタン、ビス［ｐ，ｐ−（２，３−エポキシプロポキシ）シクロヘキシル］メタン、ビス［３，５−ジメチル−４−（２，３−エポキシプロポキシ）シクロヘキシル］メタン、及びこれらの多量体等）、水添ビフェノール型エポキシ化合物、水添フェノールノボラック型エポキシ化合物、水添クレゾールノボラック型エポキシ化合物、ビスフェノールＡの水添クレゾールノボラック型エポキシ化合物、水添ナフタレン型エポキシ化合物、水添トリスフェノールメタン型エポキシ化合物等の芳香族グリシジルエーテル系エポキシ化合物を水素化して得られる脂環式グリシジルエーテル系エポキシ化合物等を挙げることができる。例えば、商品名「ＹＬ−９８３Ｕ」（三菱化学（株）製）、「Ｒ１７１０」（プリンテック（株）製）、「ＳＹ−ＯＰＧ」、「ＰＥＧ」（以上、阪本薬品工業（株）製）等の市販品を使用することができる。
【００７３】
前記ビニル基を有する化合物としては、例えば、スチレン、ｐ−メチルスチレン、エチルスチレン、プロピルスチレン、イソプロピルスチレン、ｐ−ｔｅｒｔ−ブチルスチレン等のスチレン系化合物；Ｎ−ビニルカルバゾール、Ｎ−ビニルピロリドン等の窒素ビニル化合物等を挙げることができる。
【００７４】
前記アリル基を有する化合物としては、例えば、アリル（メタ）アクリレート、ジアリルマレエート、トリアリルシアヌレート、ジアリルフタレート等を挙げることができる。
【００７５】
本発明においては、なかでも、室温での硬化速度が遅い点で、他のエポキシ化合物（特に好ましくはグリシジルエーテル基を１分子中に１個以上有する化合物、最も好ましくはグリシジルエーテル基を１分子中に１個以上有し、且つエステル結合やポリエーテル構造を有さない化合物；成分（Ａ）に含まれる化合物を除く）を使用することが、アウトガスの発生を抑制しつつ、硬化遅延性をより安定化させる効果が得られる点で好ましい。
【００７６】
本発明の封止用組成物に含まれるカチオン硬化性化合物全量（１００重量％）に占める成分（Ｄ）の割合は、例えば２０〜７０重量％程度であり、上限は、好ましくは６５重量％、特に好ましくは６０重量％である。下限は、好ましくは３０重量％、特に好ましくは４０重量％、最も好ましくは５０重量％である。成分（Ｄ）を上記範囲で含有することが、硬化遅延性を安定化させることができる点で好ましい。
【００７７】
また、本発明の封止用組成物に含まれるカチオン硬化性化合物全量（１００重量％）に占める成分（Ａ）と成分（Ｄ）（特に好ましくはグリシジルエーテル基を１分子中に１個以上有する化合物、最も好ましくはグリシジルエーテル基を１分子中に１個以上有し、且つエステル結合やポリエーテル構造を有さない化合物）の合計量の割合は、例えば５０重量％以上、好ましくは７０重量％以上、特に好ましくは８０重量％以上、最も好ましくは９０重量％以上である。尚、上限は、１００重量％である。
【００７８】
（添加剤）
本発明の封止用組成物は上記成分以外にも、必要に応じて添加剤を１種又は２種以上含有していても良い。前記添加剤としては、例えば、導電性材料、無機充填材、重合禁止剤、シランカップリング剤、酸化防止剤、光安定剤、可塑剤、レベリング剤、消泡剤、溶剤、紫外線吸収剤、イオン吸着体、顔料、蛍光体、離型剤等を挙げることができる。
【００７９】
本発明の封止用組成物がより高い防湿性を求められる場合は、無機充填材を含有することが好ましい。前記無機充填材としては、例えば、シリカ、アルミナ、酸化亜鉛、酸化マグネシウム等の無機酸化物；炭酸カルシウム、炭酸マグネシウム等の炭酸塩；ケイ酸カルシウム、ガラスビーズ、タルク、クレー、マイカ等のケイ酸塩等が挙げられる。
【００８０】
無機充填材の形状は、特に限定されないが、例えば、球状（真球状、略真球状、楕円球状など）、多面体状、棒状（円柱状、角柱状など）、平板状、りん片状、不定形状等を挙げることができる。なかでも、より優れた防湿性を付与することができる点で、平板状の無機充填材を使用することが好ましい。
【００８１】
本発明においては、中でもディスペンス時の塗布圧に対して直線的な応答性を有するため塗布性に優れる点で、タルク、マイカ等のケイ酸塩を使用することが好ましい。
【００８２】
無機充填材の平均粒子径（レーザー回折・散乱法（マイクロトラック法）による）は、例えば０．００１〜３０μｍ、好ましくは０．１〜１０μｍである。
【００８３】
前記無機充填材の添加量としては、封止用組成物に含まれるカチオン硬化性化合物１００重量部に対して例えば１０〜６０重量部程度、好ましくは２０〜４５重量部である。無機充填材を上記範囲で添加することにより防湿性をより一層向上することができる。無機充填材の含有量が上記範囲を上回ると粘度が高くなりすぎて塗布性が低下する傾向がある。
【００８４】
封止材に導電性が求められる場合は、本発明の封止用組成物は導電性材料を含有することが好ましく、特に、下記導電性繊維被覆粒子を含有することが、導電性と透明性とを兼ね備えた封止材を得ることができる点で好ましい。
【００８５】
（導電性繊維被覆粒子）
導電性繊維被覆粒子とは、粒子状物質と、該粒子状物質を被覆する繊維状の導電性物質（本明細書では「導電性繊維」と称する場合がある）とを含む導電性繊維被覆粒子である。尚、導電性繊維被覆粒子において「導電性繊維が粒子状物質を被覆する」とは、導電性繊維が粒子状物質の表面の一部又は全部を覆った状態を意味する。導電性繊維被覆粒子は、導電性繊維が粒子状物質の表面の少なくとも一部を被覆していればよく、例えば、被覆された部分よりも被覆されていない部分の方が多く存在していてもよい。また、必ずしも粒子状物質と導電性繊維とが接触している必要はないが、通常、導電性繊維の一部は粒子状物質の表面に接触している。
【００８６】
図１は、本発明における導電性繊維被覆粒子の走査型電子顕微鏡像の一例である。図１に示すように、本発明における導電性繊維被覆粒子は、粒子状物質（図１における球状の物質）の少なくとも一部が導電性繊維（図１における繊維状の物質）により被覆された構成を有する。
【００８７】
（粒子状物質）
本発明における導電性繊維被覆粒子を構成する粒子状物質は、粒子状の構造体である。
【００８８】
上記粒子状物質を構成する材料（素材）は、特に限定されず、例えば、金属、プラスチック、ゴム、セラミック、ガラス、シリカ等の公知乃至慣用の材料が挙げられる。本発明においては、なかでも、透明プラスチック、ガラス、シリカ等の透明な材料を使用することが好ましく、特に、透明プラスチックを使用することが好ましい。
【００８９】
上記透明プラスチックには熱硬化性樹脂及び熱可塑性樹脂等が含まれる。前記熱硬化性樹脂としては、例えば、ポリ（メタ）アクリレート樹脂；ポリスチレン樹脂；ポリカーボネート樹脂；ポリエステル樹脂；ポリウレタン樹脂；エポキシ樹脂；ポリスルホン樹脂；非晶性ポリオレフィン樹脂；ジビニルベンゼン、ヘキサトリエン、ジビニルエーテル、ジビニルスルホン、ジアリルカルビノール、アルキレンジ（メタ）アクリレート、オリゴ又はポリアルキレングリコールジ（メタ）アクリレート、アルキレントリ（メタ）アクリレート、アルキレンテトラ（メタ）アクリレート、アルキレンビス（メタ）アクリルアミド、両末端アクリル変性ポリブタジエンオリゴマー等の多官能性モノマーを単独で又はその他のモノマーと重合させて得られる網目状ポリマー；フェノールホルムアルデヒド樹脂、メラミンホルムアルデヒド樹脂、ベンゾグアナミンホルムアルデヒド樹脂、尿素ホルムアルデヒド樹脂等を挙げることができる。前記熱可塑性樹脂としては、例えば、エチレン／酢酸ビニル共重合体、エチレン／酢酸ビニル／不飽和カルボン酸共重合体、エチレン／エチルアクリレート共重合体、エチレン／メチルメタクリレート共重合体、エチレン／（メタ）アクリル酸共重合体、エチレン／無水マレイン酸共重合体、エチレン／アミノアルキルメタクリレート共重合体、エチレン／ビニルシラン共重合体、エチレン／グリシジルメタクリレート共重合体、エチレン／ヒドロキシエチルメタクリレート共重合体、（メタ）アクリル酸メチル／スチレン共重合体、アクリロニトリル／スチレン共重合体等を挙げることができる。
【００９０】
上記粒子状物質の形状は、特に限定されないが、例えば、球状（真球状、略真球状、楕円球状等）、多面体状、棒状（円柱状、角柱状等）、平板状、りん片状、不定形状等を挙げることができる。本発明においては、なかでも、導電性繊維被覆粒子を高い生産性で製造でき、本発明の封止用組成物中において均一に分散しやすく、硬化物全体へ容易に導電性を付与することができる点で、球状が好ましい。
【００９１】
上記粒子状物質の平均アスペクト比は、特に限定されないが、２０未満（例えば、１以上、２０未満）が好ましく、特に好ましくは１〜１０である。平均アスペクト比が上記範囲を上回ると、少量の導電性繊維被覆粒子の配合によって本発明の封止用組成物に優れた導電性を発現させることが困難となる場合がある。尚、上記粒子状物質の平均アスペクト比は、例えば、電子顕微鏡（ＳＥＭ、ＴＥＭ）を用いて十分な数（例えば、１００個以上、好ましくは３００個以上；特に、１００個、３００個）の粒子状物質について電子顕微鏡像を撮影し、これらの粒子状物質のアスペクト比を計測し、算術平均することにより測定できる。
【００９２】
また、上記粒子状物質の構成は特に限定されず、単層の構成であってもよいし、多層（複層）の構成であってもよい。また、上記粒子状物質は、中実粒子、中空粒子、多孔粒子等のいずれであってもよい。
【００９３】
上記粒子状物質の平均粒子径は、特に限定されないが、０．１〜１００μｍが好ましく、特に好ましくは１〜５０μｍ、最も好ましくは５〜３０μｍである。平均粒子径が上記範囲を下回ると、導電性繊維被覆粒子を少量配合しただけでは優れた導電性を発現させることが困難となる場合がある。平均粒子径が上記範囲を上回ると、有機ＥＬ素子の封止層の厚みよりも平均粒子径が大きくなり、均一な厚みの塗膜を形成することが困難となる傾向がある。尚、上記粒子状物質の平均粒子径は、レーザー回折・散乱法によるメディアン径（ｄ５０）である。
【００９４】
上記粒子状物質は透明であることが好ましい。具体的には、上記粒子状物質の可視光波長領域における全光線透過率は、特に限定されないが、７０％以上が好ましく、特に好ましくは８０％以上である。全光線透過率が上記範囲を下回ると、硬化物（導電性繊維被覆粒子を含む）の透明性が低下する場合がある。
【００９５】
尚、上記粒子状物質の可視光波長領域における全光線透過率は、該粒子状物質の原料であるモノマーをガラス間で８０〜１５０℃の温度領域で重合させて厚さ１ｍｍの平板を得、当該平板の可視光波長領域における全光線透過率をＪＩＳ  Ｋ７３６１−１に準拠して測定することにより求められる。また、ガラスのみの全光線透過率を同様に測定し、得られた値をブランク（全光線透過率１００％）とする。
【００９６】
また、上記粒子状物質は柔軟性を有することが好ましく、各粒子の１０％圧縮強度は例えば１０ｋｇｆ／ｍｍ２以下、好ましくは５ｋｇｆ／ｍｍ２以下、特に好ましくは３ｋｇｆ／ｍｍ２以下である。１０％圧縮強度が上記範囲である粒子状物質を含む導電性繊維被覆粒子は加圧することにより微細な凹凸構造に追従して変形する。そのため、該導電性繊維被覆粒子を含有する本発明の封止用組成物を微細な凹凸構造を有する形状に硬化した場合、該粒子状物質を細部にまで行き渡らせることができ、導電性が不良となる部分の発生を防止することができる。
【００９７】
上記粒子状物質の屈折率は、特に限定されないが、１．４〜２．７が好ましく、特に好ましくは１．５〜１．８である。尚、上記粒子状物質の屈折率は、該粒子状物質がプラスチック粒子の場合には、粒子状物質の原料であるモノマーをガラス間で８０〜１５０℃の温度領域で重合させ、縦２０ｍｍ×横６ｍｍの試験片を切り出し、中間液としてモノブロモナフタレンを使用してプリズムと該試験片とを密着させた状態で、多波長アッベ屈折計（商品名「ＤＲ−Ｍ２」、（株）アタゴ製）を使用し、２５℃、ナトリウムＤ線での屈折率を測定することにより求めることができる。
【００９８】
また、上記粒子状物質は、本発明の封止用組成物（導電性繊維被覆粒子は含まない）の硬化物との屈折率（２５℃、波長５８９．３ｎｍにおける）の差が小さいことが好ましく、導電性繊維被覆粒子を構成する粒子状物質と本発明の封止用組成物（導電性繊維被覆粒子は含まない）の硬化物の屈折率差の絶対値は、例えば０．１以下（好ましくは０．０５以下、特に好ましくは０．０２以下）である。
すなわち、本発明の有機ＥＬ素子封止用組成物に含まれる導電性繊維被覆粒子は、下記式を満たすことが好ましい。
｜粒子状物質の屈折率−有機ＥＬ素子封止用組成物（導電性繊維被覆粒子は含まない）の硬化物の屈折率｜≦０．１
【００９９】
導電性繊維被覆粒子を構成する粒子状物質と本発明の封止用組成物（導電性繊維被覆粒子は含まない）の硬化物の屈折率差を上記範囲にすることにより、透明性に優れ、ヘイズが例えば１０％以下（好ましくは６％以下、さらに好ましくは３％以下）、全光線透過率が９０％以上（好ましくは９３％以上）の硬化物を得ることができる。尚、硬化物のヘイズは、ＪＩＳ  Ｋ７１３６に準拠して測定することができる。また、硬化物の可視光波長領域における全光線透過率（厚さ：１０μｍ、波長：４５０ｎｍ）は、ＪＩＳ  Ｋ７３６１−１に準拠して測定することができる。
【０１００】
さらに、本発明における導電性繊維被覆粒子を構成する粒子状物質は、シャープな粒度分布を有すること（＝粒子径のバラツキが少ないこと）が、より少ない使用量で優れた導電性を付与することができる点で好ましく、変動係数（ＣＶ値）が５０％以下であることが好ましい。尚、変動係数とは、標準偏差を平均粒子径で除した値であり、粒子サイズの均一性の指標となる値である。
【０１０１】
上記粒子状物質は、公知乃至慣用の方法により製造でき、その製造方法は特に限定されない。例えば、金属粒子の場合には、ＣＶＤ法や噴霧熱分解法等の気相法や、化学的還元反応による湿式法等により製造できる。また、プラスチック粒子の場合には、例えば、上記で例示した樹脂（ポリマー）を構成するモノマーを懸濁重合法、乳化重合法、シード重合法、分散重合法等の公知の重合方法により重合する方法等により製造できる。
【０１０２】
本発明においては市販品を使用することもできる。熱硬化性樹脂から成る粒子状物質としては、例えば、商品名「テクポリマー  ＭＢＸシリーズ」、「テクポリマー  ＢＭＸシリーズ」、「テクポリマー  ＡＢＸシリーズ」、「テクポリマー  ＡＲＸシリーズ」、「テクポリマー  ＡＦＸシリーズ」（以上、積水化成品工業（株）製）、商品名「ミクロパールＳＰ」、「ミクロパールＳＩ」（以上、積水化学工業（株）製）；熱可塑性樹脂から成る粒子状物質としては、例えば、商品名「ソフトビーズ」（住友精化（株）製）、商品名「デュオマスター」（積水化成品工業（株）製）等を使用することができる。
【０１０３】
（繊維状の導電性物質（導電性繊維））
導電性繊維被覆粒子を構成する導電性繊維は、導電性を有する繊維状の構造体（線状構造体）である。上記導電性繊維の形状は繊維状（ファイバー状）であればよく、特に限定されないが、その平均アスペクト比は例えば１０以上、好ましくは２０〜５０００、特に好ましくは５０〜３０００、最も好ましくは１００〜１０００である。平均アスペクト比が上記範囲を下回ると、導電性繊維被覆粒子を少量配合しただけでは優れた導電性を発現させることが困難となる場合がある。上記導電性繊維の平均アスペクト比は、粒子状物質の平均アスペクト比と同様の方法で求められる。尚、上記導電性繊維における「繊維状」の概念には、「ワイヤー状」、「ロッド状」等の各種の線状構造体の形状も含まれる。また、本明細書においては、平均太さが１０００ｎｍ以下の繊維を「ナノワイヤ」と称する場合がある。
【０１０４】
上記導電性繊維の平均太さ（平均直径）は、特に限定されないが、１〜４００ｎｍが好ましく、特に好ましくは１０〜２００ｎｍ、最も好ましくは５０〜１５０ｎｍである。平均太さが上記範囲を下回ると、導電性繊維同士が凝集しやすく、導電性繊維被覆粒子の製造が困難となる場合がある。一方、平均太さが上記範囲を上回ると、粒子状物質を被覆することが困難となり、効率的に導電性繊維被覆粒子を製造することが困難となる場合がある。上記導電性繊維の平均太さは、電子顕微鏡（ＳＥＭ、ＴＥＭ）を用いて十分な数（例えば１００個以上、好ましくは３００個以上；特に、１００個、３００個）の導電性繊維について電子顕微鏡像を撮影し、これらの導電性繊維の太さ（直径）を計測し、算術平均することにより求められる。
【０１０５】
上記導電性繊維の平均長さは、特に限定されないが、１〜１００μｍが好ましく、特に好ましくは５〜８０μｍ、最も好ましくは１０〜５０μｍである。平均長さが上記範囲を下回ると、粒子状物質を被覆することが困難となり、効率的に導電性繊維被覆粒子を製造することができなくなる場合がある。一方、平均長さが上記範囲を上回ると、導電性繊維同士がからまりやすくなる。上記導電性繊維の平均長さは、電子顕微鏡（ＳＥＭ、ＴＥＭ）を用いて十分な数（例えば１００個以上、好ましくは３００個以上；特に、１００個、３００個）の導電性繊維について電子顕微鏡像を撮影し、これらの導電性繊維の長さを計測し、算術平均することにより求められる。尚、導電性繊維の長さについては、直線状に伸ばした状態で計測すべきであるが、現実には屈曲しているものが多いため、電子顕微鏡像から画像解析装置を用いて導電性繊維の投影径及び投影面積を算出し、円柱体を仮定して下記式から算出するものとする。
長さ＝投影面積／投影径
【０１０６】
上記導電性繊維を構成する材料（素材）は、導電性を有する素材であればよく、例えば、金属、半導体、炭素材料、導電性高分子等を挙げることができる。
【０１０７】
上記金属としては、例えば、金、銀、銅、鉄、ニッケル、コバルト、錫、及びこれらの合金等の公知乃至慣用の金属を挙げることができる。本発明においては、なかでも、導電性に優れる点で銀が好ましい。
【０１０８】
上記半導体としては、例えば、硫化カドミウム、セレン化カドミウム等の公知乃至慣用の半導体を挙げることができる。
【０１０９】
上記炭素材料としては、例えば、炭素繊維、カーボンナノチューブ等の公知乃至慣用の炭素材料を挙げることができる。
【０１１０】
上記導電性高分子としては、例えば、ポリアセチレン、ポリアセン、ポリパラフェニレン、ポリパラフェニレンビニレン、ポリピロール、ポリアニリン、ポリチオフェン、及びこれらの誘導体（例えば、共通するポリマー骨格にアルキル基、ヒドロキシル基、カルボキシル基、エチレンジオキシ基等の置換基を有するもの；具体的には、ポリエチレンジオキシチオフェン等）等を挙げることができる。本発明においては、なかでも、ポリアセチレン、ポリアニリン及びその誘導体、ポリピロール及びその誘導体、ポリチオフェン及びその誘導体が好ましい。尚、上記導電性高分子には、公知乃至慣用のドーパント（例えば、ハロゲン、ハロゲン化物、ルイス酸等のアクセプター；アルカリ金属、アルカリ土類金属等のドナー等）が含まれていてもよい。
【０１１１】
本発明の導電性繊維としては導電性ナノワイヤが好ましく、特に、金属ナノワイヤ、半導体ナノワイヤ、炭素繊維、カーボンナノチューブ、及び導電性高分子ナノワイヤからなる群より選択される少なくとも一種の導電性ナノワイヤが好ましく、特に導電性に優れる点で銀ナノワイヤが最も好ましい。
【０１１２】
上記導電性繊維は、公知乃至慣用の製造方法により製造することができる。例えば、上記金属ナノワイヤは、液相法や気相法等により製造することができる。より具体的には、銀ナノワイヤは、例えば、Ｍａｔｅｒ．Ｃｈｅｍ．Ｐｈｙｓ．２００９，１１４，３３３−３３８や、Ａｄｖ．Ｍａｔｅｒ．２００２，１４，ｐ８３３−８３７、Ｃｈｅｍ．Ｍａｔｅｒ．２００２，１４，ｐ４７３６−４７４５、特表２００９−５０５３５８号公報に記載の方法により製造することができる。また、金ナノワイヤは、例えば、特開２００６−２３３２５２号公報に記載の方法により製造することができる。また、銅ナノワイヤは、例えば、特開２００２−２６６００７号公報に記載の方法により製造することができる。また、コバルトナノワイヤは、例えば、特開２００４−１４９８７１号公報に記載の方法により製造することができる。更に、半導体ナノワイヤは、例えば、特開２０１０−２０８９２５号公報に記載の方法により製造することができる。上記炭素繊維は、例えば、特開平０６−０８１２２３号公報に記載の方法により製造することができる。上記カーボンナノチューブは、例えば、特開平０６−１５７０１６号公報に記載の方法により製造することができる。上記導電性高分子ナノワイヤは、例えば、特開２００６−２４１３３４号公報、特開２０１０−７６０４４号公報に記載の方法により製造することができる。上記導電性繊維としては、市販品を使用することも可能である。
【０１１３】
本発明における導電性繊維被覆粒子は、上述の粒子状物質と導電性繊維とを溶媒中で混合することにより製造することができる。導電性繊維被覆粒子の製造方法として、具体的には、下記の（１）〜（４）の方法等を挙げることができる。
（１）上記粒子状物質を溶媒に分散させた分散液（「粒子分散液」と称する）と、上記導電性繊維を溶媒に分散させた分散液（「繊維分散液」と称する）とを混合し、必要に応じて溶媒を除去して、本発明における導電性繊維被覆粒子（又は導電性繊維被覆粒子の分散液）を得る。
（２）上記粒子分散液に上記導電性繊維を配合し、混合した後、必要に応じて溶媒を除去して、導電性繊維被覆粒子（又は導電性繊維被覆粒子の分散液）を得る。
（３）上記繊維分散液に上記粒子状物質を配合し、混合した後、必要に応じて溶媒を除去して、導電性繊維被覆粒子（又は導電性繊維被覆粒子の分散液）を得る。
（４）溶媒に上記粒子状物質及び上記導電性繊維を配合し、混合した後、必要に応じて溶媒を除去して、導電性繊維被覆粒子（又は導電性繊維被覆粒子の分散液）を得る。
【０１１４】
本発明における導電性繊維被覆粒子を製造する際に使用される溶媒としては、例えば、水；メタノール、エタノール、プロパノール、イソプロパノール、ブタノール等のアルコール；アセトン、メチルエチルケトン（ＭＥＫ）、メチルイソブチルケトン（ＭＩＢＫ）等のケトン；ベンゼン、トルエン、キシレン、エチルベンゼン等の芳香族炭化水素；ジエチルエーテル、ジメトキシエタン、テトラヒドロフラン、ジオキサン等のエーテル；酢酸メチル、酢酸エチル、酢酸イソプロピル、酢酸ブチル等のエステル；Ｎ，Ｎ−ジメチルホルムアミド、Ｎ，Ｎ−ジメチルアセトアミド等のアミド；アセトニトリル、プロピオニトリル、ベンゾニトリル等のニトリル等を挙げることができる。これらは一種を単独で、又は二種以上を組み合わせて（即ち、混合溶媒として）使用することができる。本発明においては、なかでも、アルコール、ケトンが好ましい。
【０１１５】
また、上記カチオン硬化性化合物（成分（Ａ）等）が液状のものであれば、これを溶媒として使用することも可能である。液状の硬化性化合物を溶媒として使用する場合は、溶媒を除去する工程を経ることなく、硬化性化合物と導電性繊維被覆粒子とを含む封止用組成物を得ることができる。
【０１１６】
上記溶媒の粘度は、特に限定されないが、導電性繊維被覆粒子を効率的に製造することができる点で、２５℃における粘度が１０ｃＰ以下（例えば、０．１〜１０ｃＰ）であることが好ましく、特に好ましくは０．５〜５ｃＰである。尚、溶媒の２５℃における粘度は、例えば、Ｅ型粘度計（商品名「ＶＩＳＣＯＮＩＣ」、（株）トキメック製）を用いて測定することができる（ローター：１°３４’×Ｒ２４、回転数：０．５ｒｐｍ、測定温度：２５℃）。
【０１１７】
上記溶媒の１気圧における沸点は、導電性繊維被覆粒子を効率的に製造することができる点で、２００℃以下が好ましく、特に好ましくは１５０℃以下、最も好ましくは１２０℃以下である。
【０１１８】
溶媒中で粒子状物質と導電性繊維とを混合する際の上記粒子状物質の含有量は、溶媒１００重量部に対して、例えば０．１〜５０重量部程度、好ましくは１〜３０重量部である。粒子状物質の含有量を上記範囲に制御することにより、導電性繊維被覆粒子をより効率的に生成することができる。
【０１１９】
溶媒中で粒子状物質と導電性繊維とを混合する際の上記導電性繊維の含有量は、溶媒１００重量部に対して、例えば０．１〜５０重量部程度、好ましくは１〜３０重量部である。導電性繊維の含有量を上記範囲に制御することにより、導電性繊維被覆粒子をより効率的に生成することができる。
【０１２０】
溶媒中で粒子状物質と導電性繊維とを混合する際の上記粒子状物質と上記導電性繊維の割合は、粒子状物質の表面積と導電性繊維の投影面積との比［表面積／投影面積］が、例えば１００／１〜１００／１００程度、好ましくは１００／１０〜１００／５０となるような割合であることが好ましい。上記比を上記範囲に制御することにより、導電性繊維被覆粒子をより効率的に製造することができる。尚、上記粒子状物質の表面積は、ＢＥＴ法（ＪＩＳ  Ｚ８８３０に準拠）により求めた比表面積に粒子状物質の質量（使用量）を乗ずる方法により求められる。また、上記導電性繊維の投影面積は、上述のように、電子顕微鏡（ＳＥＭ、ＴＥＭ）を用いて十分な数（例えば１００個以上、好ましくは３００個以上；特に、１００個、３００個）の導電性繊維について電子顕微鏡像を撮影し、画像解析装置を用いてこれらの導電性繊維の投影面積を算出し、算術平均することにより求められる。
【０１２１】
粒子状物質と導電性繊維とを混合後、溶媒を除去することによって、本発明における導電性繊維被覆粒子を固体として得ることができる。溶媒の除去は、特に限定されず、例えば、加熱、減圧留去等の公知乃至慣用の方法により実施できる。尚、溶媒は必ずしも除去する必要はなく、例えば、本発明における導電性繊維被覆粒子の分散液としてそのまま使用することもできる。
【０１２２】
本発明における導電性繊維被覆粒子は、上述のように、原料（粒子状物質及び導電性繊維）を溶媒中で混合することによって製造することができ、複雑な工程を必要としないため、製造コストの面で有利である。このように、溶媒中での混合という簡便な方法により製造することができるのは、原材料として使用する繊維状の導電性物質（特に、平均アスペクト比が１０以上の導電性繊維）の表面エネルギーが大きく、表面エネルギーを下げて安定化するために優先的に粒子表面へ付着乃至吸着することによるものと推測される。
【０１２３】
特に、粒子状物質と導電性繊維の組み合わせとして、平均粒子径Ａ［μｍ］の粒子状物質と平均長さＡ×０．５［μｍ］以上（好ましくはＡ×１．０［μｍ］以上、特に好ましくはＡ×１．５［μｍ］以上）の導電性繊維を使用することによって、より効率的に本発明における導電性繊維被覆粒子を製造することができる。特に、真球状又は略真球状の粒子状物質の場合には、平均周長Ｂ［μｍ］の粒子状物質と平均長さ（Ｂ×１／６）［μｍ］以上（好ましくは、Ｂ［μｍ］以上）の導電性繊維を使用することが好ましい。尚、上記粒子状物質の平均周長は、電子顕微鏡（ＳＥＭ、ＴＥＭ）を用いて十分な数（例えば１００個以上、好ましくは３００個以上；特に、１００個、３００個等）の粒子状物質について電子顕微鏡像を撮影し、これらの粒子状物質の周長を計測し、算術平均することにより求められる。
【０１２４】
本発明における導電性繊維被覆粒子を構成する粒子状物質と導電性繊維の割合は、粒子状物質の表面積と導電性繊維の投影面積との比［表面積／投影面積］が、例えば１００／１〜１００／１００程度（特に１００／１０〜１００／５０）となるような割合であることが、硬化物の透明性を確保しつつ、より効率的に導電性を付与することができる点で好ましい。尚、上記粒子状物質の表面積及び導電性繊維の投影面積は、それぞれ上述の方法により求められる。
【０１２５】
本発明における導電性繊維被覆粒子は上記構成を有するため、本発明の封止用組成物に少量を添加することで優れた導電性（特に、厚み方向への導電性）を付与することができ、透明性と導電性に優れた硬化物を形成することができる。
【０１２６】
そして、本発明における導電性繊維被覆粒子が柔軟性を有する場合（例えば、１０％圧縮強度が３ｋｇｆ／ｍｍ２以下の場合）は、当該導電性繊維被覆粒子を含む封止用組成物を微細な凹凸を有する形状に成形した際、導電性繊維被覆粒子が前記凹凸構造に追従して変形し細部にまで行き渡るため、導電性が不良となる部分の発生を防止することができ、導電性能に優れた硬化物を形成することができる。
【０１２７】
封止用組成物における粒子状物質（導電性繊維被覆微粒子に含まれる粒子状物質）の含有量（配合量）は、カチオン硬化性化合物１００重量部に対して、例えば０．０９〜６．０重量部程度である。前記粒子状物質の含有量が上記範囲を下回ると、用途によっては、得られる硬化物の導電性が不十分となる場合がある。一方、前記粒子状物質の含有量が上記範囲を上回ると、得られる硬化物の透明性が低下する傾向がある。
【０１２８】
封止用組成物における前記粒子状物質の含有量は、封止用組成物の全量（１００体積％）に対して、例えば０．０２〜７体積％程度である。
【０１２９】
封止用組成物における導電性繊維の含有量（配合量）は、硬化性化合物１００重量部に対して、例えば０．０１〜１．０重量部程度である。前記導電性繊維の含有量が上記範囲を下回ると、用途によっては、得られる硬化物の導電性が不十分となる場合がある。一方、前記導電性繊維の含有量が上記範囲を上回ると、得られる硬化物の透明性が低下する傾向がある。
【０１３０】
封止用組成物における前記導電性繊維の含有量は、封止用組成物の全量（１００体積％）に対して、例えば０．０１〜１．１体積％である。
【０１３１】
本発明の封止用組成物は、成分（Ａ）、成分（Ｂ）、成分（Ｃ）、及び必要に応じて成分（Ｄ）、添加剤（例えば、導電性繊維被覆粒子等）を、自公転式撹拌脱泡装置、ホモジナイザー、プラネタリーミキサー、３本ロールミル、ビーズミル等の一般的に知られる混合用機器を使用して均一に混合することにより製造することができる。尚、各成分は、同時に混合してもよいし、逐次混合してもよい。
【０１３２】
本発明の封止用組成物（特に、ダムアンドフィル工法により有機ＥＬ素子を封止する際に、フィル材として使用する場合）の粘度（２５℃、せん断速度：２０（１／ｓ））は、例えば１０〜１００００ｍＰａ・ｓ程度、好ましくは２０〜３０００ｍＰａ・ｓ、特に好ましくは３０〜２５００ｍＰａ・ｓ、最も好ましくは３０〜１０００ｍＰａ・ｓである。
【０１３３】
本発明の封止用組成物は、光照射を施し、その後加熱処理を施すことにより硬化することができる。光照射は、厚み１００μｍの塗膜の場合、水銀ランプ等で５００ｍＪ／ｃｍ２以上の光を照射することが好ましい。また、加熱処理は、オーブン等により、例えば４０〜２００℃（特に好ましくは６０〜１８０℃、最も好ましくは８０〜１５０℃）で、１０〜２００分間（特に好ましくは３０〜１２０分間）加熱することが好ましい。
【０１３４】
本発明の封止用組成物はカチオントラップ作用を有する上記成分（Ｃ）を含有するため、光照射を施してもカチオン重合開始剤から発生したカチオンは成分（Ｃ）にトラップされるため、光照射後、加熱処理を施すまではカチオン重合の進行が抑制される。すなわち、硬化遅延効果が発揮される。そして、光照射後に加熱処理を施すことで、成分（Ｃ）にトラップされたカチオンが放出され、カチオン硬化性化合物のカチオン重合が進行して、硬化を完了させることができる。すなわち、加熱処理を施すタイミングを調整することにより硬化の進行を任意にコントロールすることができる。
【０１３５】
本発明の封止用組成物に２００Ｗ／ｃｍの水銀ランプで紫外線を照射（照射量：２０００ｍＪ／ｃｍ２）直後の粘度（２５℃、せん断速度：２０（１／ｓ））は、例えば１０〜１５００００ｍＰａ・ｓ程度、好ましくは２０〜５００００ｍＰａ・ｓ、特に好ましくは３０〜３００００ｍＰａ・ｓである。
【０１３６】
本発明の封止用組成物に２００Ｗ／ｃｍの水銀ランプで紫外線を照射（照射量：２０００ｍＪ／ｃｍ２）後３０分の粘度（２５℃、せん断速度：２０（１／ｓ））は、例えば１０〜５００００００ｍＰａ・ｓ程度、好ましくは２０〜３０００００ｍＰａ・ｓ、特に好ましくは３０〜１０００００ｍＰａ・ｓである。
【０１３７】
本発明の封止用組成物に２００Ｗ／ｃｍの水銀ランプで紫外線を照射（照射量：２０００ｍＪ／ｃｍ２）直後から照射後３０分までの粘度上昇度は、例えば１０倍以下（例えば１〜１０倍）、好ましくは８倍以下、より好ましくは３倍以下、特に好ましくは２倍以下、最も好ましくは１．５倍以下である。
【０１３８】
そして、上記方法により硬化して得られる硬化物は水蒸気透過性が低く（すなわち、防湿性に優れ）、硬化物（厚さ：１００μｍ）の透湿量は、例えば１５０ｇ／ｍ２・ｄａｙ・ａｔｍ以下、好ましくは１００ｇ／ｍ２・ｄａｙ・ａｔｍ以下、特に好ましくは８０ｇ／ｍ２・ｄａｙ・ａｔｍ以下、最も好ましくは５０ｇ／ｍ２・ｄａｙ・ａｔｍ以下である。尚、前記透湿量は、ＪＩＳ  Ｌ  １０９９およびＪＩＳ  Ｚ  ０２０８に準じて、厚み１００μｍに調整した硬化物の透湿量を、６０℃、９０％ＲＨの条件下で測定した値である。
【０１３９】
また、上記方法により硬化して得られる硬化物（６０ｍｇ）の硬化遅延剤由来のアウトガス量は９０ｐｐｍ以下程度（好ましくは７０ｐｐｍ以下、特に好ましくは５０ｐｐｍ以下）であり、低アウトガス性を示す。尚、アウトガス量はヘッドスペースＧＣ／ＭＳにより測定することができる。
【０１４０】
また、本発明の封止用組成物が上記導電性繊維被覆粒子を含有する場合、それを硬化して得られる硬化物は導電性に優れ、電気抵抗率（２５℃、１気圧における）は０．１Ω・ｃｍ〜１０ＭΩ・ｃｍ程度、好ましくは０．１Ω・ｃｍ〜１ＭΩ・ｃｍである。
【０１４１】
本発明の封止用組成物は、硬化遅延性を有し硬化開始時期を任意に調整できる。そのため封止用組成物に光照射し、その後有機ＥＬ素子に貼り合わせて加熱することにより有機ＥＬ素子をＵＶに曝すことなく、且つ貼り合わせが困難となる場合を生じることなく有機ＥＬ素子を封止することができる。また、本発明の封止用組成物は低アウトガス性及び防湿性を併せて有する硬化物を形成することができる。そのため、本発明の封止用組成物は、例えば、ダムアンドフィル工法により有機ＥＬ素子を封止する際に、フィル材として好適に使用することができ、本発明の封止用組成物を使用すれば、水分やアウトガスから有機ＥＬ素子を保護することができ、水分やアウトガスによって引き起こされる有機ＥＬ素子の劣化を防止することができる。
【０１４２】
［有機ＥＬデバイス］
本発明の有機ＥＬデバイスは、本発明の封止用組成物の硬化物を備えた有機エレクトロルミネッセンスデバイスであり、有機ＥＬ素子を本発明の封止用組成物で封止して得られる。
【０１４３】
本発明の封止用組成物を使用すれば、下記工程を経て有機ＥＬ素子（特に、トップ・エミッション型有機ＥＬ素子）を封止することにより、光照射による素子の劣化を防止しつつ、素子を封止することができ、長寿命で信頼性の高い有機ＥＬデバイスを提供することができる。尚、光照射、及び加熱処理方法は上記方法により行うことができる。
工程１：本発明の有機ＥＬ素子封止用組成物からなる塗膜に、光照射を施す
工程２：有機ＥＬ素子を設置した基板の素子設置面に、工程１を経て得られた光照射後の塗膜を貼り合わせて加熱処理を施す
【０１４４】
本発明の有機ＥＬ素子の封止方法としては、より詳細には、下記方法１、２を挙げることができる。
＜方法１：図２参照＞
工程１−１：リッド上に本発明の封止用組成物を塗布して塗膜／リッド積層体を形成する
工程１−２：塗膜に光照射を施す
工程２−１：基板上に有機ＥＬ素子を設置し、有機ＥＬ素子設置面に光照射後の塗膜／リッド積層体を塗膜面が素子設置面に相対するように貼り合わせる
工程２−２：加熱処理を施すことにより塗膜を硬化させる
【０１４５】
＜方法２＞
工程１−１’：剥離紙等の表面に本発明の封止用組成物を塗布して封止用シート又はフィルムを形成する
工程１−２’：封止用シート又はフィルムに光照射を施す
工程２−１：基板上に有機ＥＬ素子を設置し、有機ＥＬ素子設置面側に光照射後の封止用シート又はフィルムを介してリッドを貼り合わせる
工程２−２：加熱処理を施すことにより封止用シート又はフィルムを硬化させる
【０１４６】
前記リッド（蓋）や基板としては、防湿性基材を使用することが好ましく、例えば、ソーダガラス、無アルカリガラス等のガラス基材；ステンレス、アルミニウム等の金属基材；三フッ化ポリエチレン、ポリ三フッ化塩化エチレン（ＰＣＴＦＥ）、ポリビニリデンフルオライド（ＰＶＤＦ）、ＰＣＴＦＥとＰＶＤＦとの共重合体、ＰＶＤＦとポリフッ化塩化エチレンとの共重合体等のポリフッ化エチレン系ポリマー、ポリイミド、ポリカーボネート、ジシクロペンタジエン等のシクロオレフィン系樹脂、ポリエチレンテレフタレート等のポリエステル、ポリエチレン、ポリスチレン等の樹脂基材等を挙げることができる。尚、有機ＥＬ素子は基板上に設置され、リッド（蓋）上には設置されない。
【０１４７】
前記有機ＥＬ素子には、陽極／発光層／負極の積層体が含まれる。必要に応じてＳｉＮ膜等のパッシベーション膜を設けてもよい。
【０１４８】
本発明の封止用組成物からなる塗膜は、例えば、リッド（蓋）上にダム材を塗布してダムを形成し、そのダム内にディスペンサー等を使用して本発明の封止用組成物を吐出することにより形成することができる。塗膜の厚みは、素子を水分等から保護する目的を達成することができる範囲であれば特に制限されることはない。
【０１４９】
また、導電性繊維被覆粒子を含有する封止用組成物をディスペンサー等の吐出機で封止用組成物を吐出する際には、導電性繊維被覆粒子を封止用組成物中に高分散した状態で吐出することが好ましく、例えば、スクリュー等の回転駆動構造を有する吐出機を使用して、スクリューの回転により封止用組成物を吐出するスクリュー式吐出方法等により、撹拌しつつ吐出することが好ましい。スクリューの回転速度やスクリューの羽のサイズ等は、封止用組成物の粘度や、それに含まれる導電性繊維被覆粒子のサイズ等に応じて適宜調整することが好ましい。
【０１５０】
上記方法によれば、ＵＶに曝すことなく有機ＥＬ素子を封止することができ、有機ＥＬ素子がＵＶに曝されることにより引き起こされる劣化を有さない。そして、低アウトガス性及び防湿性を併せて有する硬化物で有機ＥＬ素子を封止して、有機ＥＬ素子を保護することができる。従って、上記方法により有機ＥＬ素子を封止して得られる有機ＥＬデバイスは、長寿命で信頼性が高い。
【実施例】
【０１５１】
以下に、実施例に基づいて本発明をより詳細に説明するが、本発明はこれらの実施例により限定されるものではない。尚、粘度は、レオメーター（商品名「Ｐｈｙｓｉｃａ  ＭＣＲ３０１」、Ａｎｔｏｎ  Ｐａａｒ社製）を使用して測定した、２５℃、せん断速度が２０（１／ｓ）の時の粘度である。【０１５２】
実施例１
表に記載の処方に従って各成分を自転・公転ミキサー（商品名「あわとり練太郎  ＡＲＥ−３１０」、（株）シンキー製）内に投入し、撹拌して封止用組成物（１）を得た。【０１５３】
ガラス基板上に、得られた封止用組成物（１）を塗布して塗膜（１）（厚さ：１００μｍ）を形成し、水銀ランプで紫外線を照射（照射量：１６００ｍＪ／ｃｍ２）した。紫外線照射前、紫外線照射直後、紫外線照射後３０分の粘度を測定し、紫外線照射直後から紫外線照射後３０分の間の粘度上昇度を下記式から算出した。
粘度上昇度＝紫外線照射後３０分の間の粘度／紫外線照射直後の粘度
その後、紫外線照射後の塗膜（１）を１００℃で１時間加熱して硬化物（１）を得た（ポストキュア）。
得られた硬化物（１）について、下記方法によりアウトガス量及び水蒸気透過性を評価した。【０１５４】
実施例２〜９、比較例１〜５
表に記載の通りに処方を変更した以外は実施例１と同様にして封止用組成物を得、塗膜を得、硬化物を得た。尚、実施例６ではポストキュアの温度を１５０℃に変更した。
得られた硬化物について、下記方法によりアウトガス量及び水蒸気透過性を評価した。【０１５５】
＜アウトガス量＞
実施例及び比較例で得られた硬化物の硬化遅延剤由来のアウトガス量（単位：ｐｐｍ）は、バイヤル瓶に硬化物６０ｍｇを入れ、ＵＶ照射（２０００ｍＪ／ｃｍ２）して１００℃の条件下で１時間静置した後、バイヤル瓶中のアウトガス量を測定した。尚、トルエン標準液［標準物質としてトルエン：１００ｐｐｍ、溶媒としてヘキサン：６０ｍｇ］を用いて検量線を作成した。また、測定機器としては、商品名「ＨＰ−６８９０Ｎ」（ヒューレットパッカート社製）を使用し、カラムは商品名「ＤＢ−６２４」（アジレント社製）を使用した。【０１５６】
＜水蒸気透過性＞
実施例及び比較例で得られた硬化物の水蒸気透過性は、硬化物（厚み：１００μｍ）の透湿量（ｇ／ｍ２・ｄａｙ・ａｔｍ）を、ＪＩＳ  Ｌ  １０９９及びＪＩＳ  Ｚ  ０２０８（カップ法）に準じて、６０℃、９０％ＲＨ条件下で測定して評価した。【０１５７】
【表１】
2017094809.tif 000006
【０１５８】
【表２】
2017094809.tif 000007
【０１５９】
実施例及び比較例で用いた化合物は、以下の通りである。
（カチオン硬化性化合物）
ａ−１：（３，４，３’，４’−ジエポキシ）ビシクロヘキシル
ａ−２：ビス（３，４−エポキシシクロヘキシルメチル）エーテル
ａ−３：４，４’−ビス［（３−エチル−３−オキセタニル）メトキシメチル］ビフェニル、商品名「ＥＴＥＲＮＡＣＯＬＬ  ＯＸＢＰ」、宇部興産（株）製
ａ−４：エピスルフィド末端フルオレン化合物、商品名「ＣＳ−５００」、大阪ガスケミカル（株）製
ａ−５：オキシノルボルネンジビニルエーテル、商品名「ＯＮＢ−ＤＶＥ」、（株）ダイセル製
（光カチオン重合開始剤）
ｂ−１：４−（４−ビフェニリルチオ）フェニル−４−ビフェニリルフェニルスルホニウム  テトラキス（ペンタフルオロフェニル）ボレート
ｂ−２：ジフェニル［４−（フェニルチオ）フェニル］スルホニウム  トリス（ペンタフルオロエチル）トリフルオロホスフェート
ｂ−３：４−（４−ビフェニリルチオ）フェニル−４−ビフェニリルフェニルスルホニウム  ヘキサフルオロアンチモネート
（硬化遅延剤）
ｃ−１：１，３，４，６−テトラグリシジルグリコールウリル、商品名「ＴＧ−Ｇ」、四国化成工業（株）製
ｃ−２：１，３，４，６−テトラアリルグリコールウリル、商品名「ＴＡ−Ｇ」、四国化成工業（株）製
ｃ−３：クラウンエーテル、商品名「１８−クラウン−６」、日本曹達（株）製
ｃ−４：ビスフェノールＡビス（トリエチレングリコールグリシジルエーテル）エーテル、商品名「リカレジンＢＥＯ−６０Ｅ」、新日本理化（株）製
ｃ−５：１，３，５−トリス（４，５−エポキシペンチル）−１，３，５−トリアジン−２，４，６−トリオン、商品名「ＴＥＰＩＣ−ＶＬ」、日産化学工業（株）製
（他のカチオン硬化性化合物）
ｄ−１：液状ビスフェノールＦジグリシジルエーテル、商品名「ＹＬ−９８３Ｕ」、三菱化学（株）製
ｄ−２：ビスフェノールＥジグリシジルエーテル、商品名「Ｒ１７１０」、プリンテック（株）製
ｄ−３：ｏ−フェニルフェノールグリシジルエーテル、商品名「ＳＹ−ＯＰＧ」、阪本薬品工業（株）製
【産業上の利用可能性】
【０１６０】
本発明の有機ＥＬ素子封止用組成物は、塗膜にＵＶを照射しても加熱処理を施すまでは硬化の進行を抑制することができ、たとえ貼り合わせ作業の進行が滞っても接着性が失われて貼り合わせが困難となることが無い。そして、貼り合わせ後に加熱処理を施すことにより硬化を進行させることができ、有機ＥＬ素子をＵＶに直に曝すことなく封止することができる。また、本発明の有機ＥＬ素子封止用組成物は、防湿性を有すると共に低アウトガス性の硬化物を形成することができ、水分やアウトガスによる有機ＥＬ素子の劣化を防止することができる。
そのため、本発明の有機ＥＬ素子封止用組成物や本発明の有機ＥＬ素子封止用組成物から成るシート又はフィルムは、トップ・エミッション型有機ＥＬ素子の封止用途に好適に使用することができる。
【符号の説明】
【０１６１】
１      リッド
２      ダム
３      ディスペンサー
４      封止用組成物
５      基板
６      陰極
７      発光層
８      陽極
【図１】
2017094809.tif 000008
【図２】
2017094809.tif 000009
【国際調査報告】
2017094809.tif 000010
2017094809.tif 000011
2017094809.tif 000012
2017094809.tif 000013